2 차 침탄 하 는 단계 를 거치 게 되 는 데 2 차 침탄 은 도 4 에 도시 한 그래프 와 같이 , 1 차 침탄 하 는 단계 에서 상기 철강재 내부 에 조대 해진 그레인 사이즈 에 의한 상기 철강재 에 형성 된 톱니 의 경도 저하 를 방지 하 기 위하 여 , 시간 당 70 ℃ 의 속도 로 상기 침탄로 내 의 온도 를 830 ~ 870 ℃ 의 범위 로 승 온 한 후 , 평형 탄소 농도 0 . 80 % 에서 20 ~ 25 시간 동안 침탄 하 고 , 평형 탄소 농도 를 0 . 70 % 로 낮추 어 20 ~ 25 시간 동안 확산 하 여 총 공정 시간 이 40 ~ 50 시간 에 걸쳐 수행 되 는 것 이 바람직 하 다 . 2 차 침탄 공정 에 의하 여 1 차 침탄 때 장시간 침탄 에 의한 조대 해진 그레인 사이즈 에 의한 치 면 경도 저하 를 막 기 위해 침탄 공정 을 2 회 에 걸쳐 진행 하 였 다 . 이 를 통하 여 1 차 에 확보 하 지 못한 표면 의 경도 를 본 발명 에서 목표 하 는 HRC 53 이상 확보 하 기 위한 공정 이 다 .